(57)【要約】  【課題】従来のステントと比較して、細胞接着性が低いステントの提供。  【解決手段】ステント本体の表面に、多糖と生分解性ポリエステル構成単位との共重合体を含有する組成物からなり、細胞接着性をコントロールすることができるポリマー層を有するステント。【選択図】なし【特許請求の範囲】
【請求項１】
ステント本体の表面に、多糖と生分解性ポリエステル構成単位との共重合体を含有する組成物からなり、細胞接着性をコントロールすることができるポリマー層を有するステント。
【請求項２】
前記ステント本体が、金属材料からなる請求項１に記載のステント。
【請求項３】
前記ステント本体が、高分子材料からなる請求項１に記載のステント。
【請求項４】
前記組成物が、さらに生物学的生理活性物質を含有する請求項１〜３のいずれかに記載のステント。
【請求項５】
前記ステント本体と前記ポリマー層との間に、さらに前記生物学的生理活性物質からなる層を有する請求項１〜４のいずれかに記載のステント。
【請求項６】
前記生物学的生理活性物質が、抗癌剤、免疫抑制剤、抗生物質、抗リウマチ剤、抗血栓薬、ＨＭＧ−ＣｏＡ還元酵素阻害剤、ＡＣＥ阻害剤、カルシウム拮抗剤、抗高脂血症薬、インテグリン阻害薬、抗アレルギー剤、抗酸化剤、ＧＰIIｂIIIａ拮抗薬、レチノイド、フラボノイド、カロチノイド、脂質改善薬、ＤＮＡ合成阻害剤、チロシンキナーゼ阻害剤、抗血小板薬、抗炎症薬、生体由来材料、インターフェロンおよびＮＯ産生促進物質からなる群から選択される少なくとも１つである請求項１〜５のいずれかに記載のステント。
【請求項７】
前記生分解性ポリエステル構成単位が、乳酸である請求項１〜６のいずれかに記載のステント。
【請求項８】
前記多糖が、ヒアルロン酸、アミロース、プルラン、コンドロイチン、コンドロイチン硫酸、デキストラン、デキストラン硫酸、デルマタン硫酸、ケラタン硫酸、およびヘパラン硫酸からなる群から選択される少なくとも１つである請求項１〜７のいずれかに記載のステント。
【請求項９】
前記共重合体における前記多糖の含有量が１〜５０質量％である請求項１〜８のいずれかに記載のステント。
【発明の詳細な説明】
【技術分野】
【０００１】
本発明は、血管、胆管、気管、食道、尿道などの生体内の管腔に生じた狭窄部もしくは閉塞部に留置することにより、これらの病変部の開存状態を維持するステントに関する。
【背景技術】
【０００２】
一つの例として、虚血性心疾患に適用される血管形成術の場合について説明する。
我が国における食生活の欧米化が、虚血性心疾患（狭心症、心筋梗塞）の患者数を急激に増加させている。そしてこれを受け、それらの冠動脈病変を軽減化する方法として、経皮的経血管的冠動脈形成術（ＰＴＣＡ）が行われ、飛躍的に普及してきている。
【０００３】
ＰＴＣＡとは、次に示すような、病変部の血管内腔を拡張して血流を改善する方法である。
【０００４】
まず、患者の脚または腕の動脈に小さな切開を施してイントロデューサーシース（導入器）を留置し、その内腔を通じてガイドワイヤを先行させながら、ガイドカテーテルと呼ばれる長い中空のチューブを血管内に挿入する。
【０００５】
そして、例えば病変部が冠状動脈にあれば、冠状動脈の入口にガイドカテーテルを配置し、ガイドワイヤを抜き取り、別のガイドワイヤとバルーンカテーテルをガイドカテーテルの内腔に挿入し、ガイドワイヤを先行させながらバルーンカテーテルをＸ線造影下で患者の冠状動脈の病変部まで進めて、バルーンを病変部内に位置させる。
【０００６】
さらに、その位置で医師がバルーンを所定の圧力で３０〜６０秒、１回あるいは複数回膨らませれば、病変部の血管内腔を拡張することができる。
【０００７】
このようなＰＴＣＡは、現在では技術的な発展により適用症例が増加しており、ＰＴＣＡの適用初期には、限局性（病変の長さが短いもの）で一枝病変（１つの部位にのみ狭窄がある病変）のものであったが、より遠位部で偏心的で石灰化しているようなもの、そして多枝病変（２つ以上の部位に狭窄がある病変）へと、ＰＴＣＡの適用が拡大されている。
【０００８】
しかしながら、ＰＴＣＡにより病変部の血管内腔を拡張しても、血管内膜の増殖が起こり、再狭窄が３０〜４０％の割合で発生する。
【０００９】
そこで、この対策としてステントが用いられる場合がある。
【００１０】
このステントとは、血管あるいは他の管腔が狭窄または閉塞することによって生じる様々な疾患を治療するために、その狭窄または閉塞部位を拡張し、その内腔を確保するために狭窄または閉塞部位に留置することができる管状の医療用具である。
【００１１】
それらの多くは、金属材料または高分子材料からなる医療用具であり、例えば、金属材料や高分子材料からなる管状体に細孔を設けたものや、金属材料のワイヤや、高分子材料を繊維状に編み上げて円筒形に成形したもの等、様々な形状のものが提案されている。
【００１２】
このようなステントを、上記のようなＰＴＣＡを施した後の狭窄または閉塞部位に留置すれば、ある程度、再狭窄の発生を抑制することができる。
しかし、それだけでは顕著な効果を発揮することはできない。
【００１３】
そこで、近年になり、このステントに抗癌剤等の生物学的生理活性物質（以下、「薬剤」ともいう）を、ポリマーを用いて担持させることによって、管腔の留置部で長期にわたって、局所的に、この薬剤をステントから放出させ、再狭窄率の低減化を図る試みがなされている。
【００１４】
この薬剤をポリマー中に含有させてステント表面に被覆したり、ステント表面の薬剤をポリマーで被覆すれば、ステント表面に薬剤を保持することができる。さらにステントを狭窄部等で拡張した際に、ポリマーが伸張するので、薬剤がステント表面から剥離することもない。
このような方法で、再狭窄率を低下させることができる。
【００１５】
ここで、この薬剤をステントの表面に担持させるために用いられるポリマーとしては、生体適合性ポリマーや生分解性ポリマーが用いられるが、より好ましくは生分解性ポリマーが用いられる。ポリマーの全部または一部が薬剤の放出後も体内に留まることで、当該部位にポリマー起因の慢性炎症や血栓症が発生する場合があるためである。
【００１６】
このような、生分解性ポリマーによりその表面に薬剤を担持したステントとして、例えば特許文献１には、再狭窄は血管形成術の方法による動脈の壁の損傷に対する自然の治療効果の反応であると思われるので、これを治療するための物質を備えたステント、および適用された薬剤の治療上重要な量を失うことなく、選択された血管に配達されると共にその中で拡張するステントを与えることを目的に、以下に挙げるステップを含んでいることを特徴とする血管内ステントを製造する方法：（ａ）全般的に円筒形のステントを製造する方法；（ｂ）溶媒と、溶媒に溶解されたポリマーと、溶媒に分散された治療のための物質を含む溶液をステント本体に適用する；そして（ｃ）溶媒を蒸発させる、という血管内ステントを製造する方法が記載されている。
そして、このポリマーは生体吸収性のポリマーであってもよく、具体的にはポリ（Ｌ−ラクティックアシッド）、ポリ（ラクタイドーコーグリコライド）等が挙げられている。
【００１７】
また、例えば、特許文献２には、動脈の内膜肥厚の予防、治療効果を有する薬剤を強固に付着し、かつ該薬剤を体液中で徐放することができるように生体適合性ポリマーや生分解性ポリマーでコーティングしたステントを提供することを目的に、薬剤を生体適合性ポリマー及び／又は生分解性ポリマーを用いて付着・コーティングしたステントについて記載されている。
そして、この生分解性ポリマーの例示として、ポリ乳酸、ポリグリコール酸、ポリ乳酸とポリグリコール酸との共重合体、コラーゲン、ゼラチン、キチン、キトサン、ヒアルロン酸、ポリ−Ｌ−グルタミン酸、ポリ−Ｌ−リジン等のポリアミノ酸、澱粉、ポリ−ε−カプロラクトン、ポリエチレンサクシネート、ポリ−β−ヒドロキシアルカノエートが挙げられており、さらにこれらのポリマーは単独でも、適宜組み合せても利用しうることが記載されている。
【００１８】
このような生体分解性のポリマーを表面に有するステントであれば、一定時間経過後に、そのポリマーが消失するので、ポリマー起因の慢性炎症や血栓症が発生することはない。
【００１９】
以上のようにステントの性能は徐々に向上してきた。つまり、当初のステントは、ＰＴＣＡ適用後の再狭窄の抑制のために用いられていた。そして、その抑制率の向上（再狭窄率の低下）のためにポリマーを用いて表面に薬剤を担持させたステント、およびそのポリマーを生分解性のものとすることで、ポリマー起因の慢性炎症や血栓症が抑制されたステントが提案された。
【特許文献１】特開平８−３３７１８号公報
【特許文献２】特許３４７６６０４号公報
【発明の開示】
【発明が解決しようとする課題】
【００２０】
しかし、ステントに細胞が接着し、ステントに接着した細胞が増殖した結果、再狭窄率が高くなる場合があることを、本発明者は見出した。
【００２１】
また、表面に薬剤やポリマーを有さない当初のステント（つまり、単なる金属製のステント等）であっても、表面に薬剤や生分解性等のポリマーを有するステントであっても、細胞接着性があり、ステント表面の細胞接着性を、より下げる必要があることを、本発明者は見出した。
【００２２】
従って、本発明は、従来のステントが有していた性能を有した上で、さらに、ステント表面の細胞接着性が低く再狭窄率が低いステントを提供することを課題とする。
【課題を解決するための手段】
【００２３】
本発明者は検討を重ね、ステント本体の表面に、特定種類の生分解性ポリマーの層を有するステントが本発明の課題を解決することを見出した。
【００２４】
即ち、本発明は、下記（１）〜（９）である。
【００２５】
（１）ステント本体の表面に、多糖と生分解性ポリエステル構成単位との共重合体を含有する組成物からなり、細胞接着性をコントロールすることができるポリマー層を有するステント。
【００２６】
（２）前記ステント本体が、金属材料からなる上記（１）に記載のステント。
【００２７】
（３）前記ステント本体が、高分子材料からなる上記（１）に記載のステント。
【００２８】
（４）前記組成物が、さらに生物学的生理活性物質を含有する上記（１）〜（３）のいずれかに記載のステント。
【００２９】
（５）前記ステント本体と前記ポリマー層との間に、さらに前記生物学的生理活性物質からなる層を有する上記（１）〜（４）のいずれかに記載のステント。
【００３０】
（６）前記生物学的生理活性物質が、抗癌剤、免疫抑制剤、抗生物質、抗リウマチ剤、抗血栓薬、ＨＭＧ−ＣｏＡ還元酵素阻害剤、ＡＣＥ阻害剤、カルシウム拮抗剤、抗高脂血症薬、インテグリン阻害薬、抗アレルギー剤、抗酸化剤、ＧＰIIｂIIIａ拮抗薬、レチノイド、フラボノイド、カロチノイド、脂質改善薬、ＤＮＡ合成阻害剤、チロシンキナーゼ阻害剤、抗血小板薬、抗炎症薬、生体由来材料、インターフェロンおよびＮＯ産生促進物質からなる群から選択される少なくとも１つである上記（１）〜（５）のいずれかに記載のステント。
【００３１】
（７）前記生分解性ポリエステル構成単位が、乳酸である上記（１）〜（６）のいずれかに記載のステント。
【００３２】
（８）前記多糖が、ヒアルロン酸、アミロース、プルラン、コンドロイチン、コンドロイチン硫酸、デキストラン、デキストラン硫酸、デルマタン硫酸、ケラタン硫酸、およびヘパラン硫酸からなる群から選択される少なくとも１つである上記（１）〜（７）のいずれかに記載のステント。
【００３３】
（９）前記共重合体における前記多糖の含有量が１〜５０質量％である上記（１）〜（８）のいずれかに記載のステント。
【発明の効果】
【００３４】
本発明のステントは、従来のステントと同様にポリマー起因の慢性炎症や血栓症が発生することなく、さらに、従来のステントと比較して細胞接着性が低い。このため再狭窄率も低い。
【００３５】
また、本発明のステントにおいては、前記組成物が、さらに生物学的生理活性物質を含有することが好ましく、これにより、ステントを拡張しても該組成物の柔軟性が高いので、ステント本体の表面に生物学的生理活性物質を担持しつづけることができ、さらに再狭窄率を低下させることができるという効果を奏する。
【００３６】
また、本発明のステントにおいては、前記ステント本体と前記ポリマー層との間に、さらに前記生物学的生理活性物質からなる層を有することが好ましく、これにより、ステントを拡張しても該組成物の柔軟性が高いので、ステント本体の表面に生物学的生理活性物質を担持しつづけることができ、さらに再狭窄率を低下させることができるという効果を奏する。さらに、そのポリマー層の厚さを調整することで、この生物学的生理活性物質の徐放期間を調整することができるという効果を奏する。
【発明を実施するための最良の形態】
【００３７】
本発明は、ステント本体の表面に、多糖と生分解性ポリエステル構成単位との共重合体を含有する組成物からなり、細胞接着性をコントロールすることができるポリマー層を有するステントである。
以下において、このステントを「本発明のステント」ともいう。
また、この「多糖と生分解性ポリエステル構成単位との共重合体を含有する組成物」を、「生分解性組成物」ともいう。
【００３８】
＜ステント本体＞
本発明で用いるステント本体の材料は、本発明のステントを血管、胆管、気管、食道、尿道などの生体内の管腔に生じた病変部に留置することができる強度等を有すれば、その材料、形状、大きさなどは特に限定されない。留置手段としてはバルーン拡張手段が利用できるが、ステント本体の材料が弾性体であれば、この弾性力を利用した自己拡張手段を用いることができる。
【００３９】
本発明で用いるステント本体の材料は、特に限定されず、金属材料、高分子材料、セラミックス等を用いることができるが、金属材料を用いることが好ましい。強度に優れ、本発明のステントを病変部に確実に留置することが可能だからである。
【００４０】
ここで、金属材料としては、例えばステンレス鋼、Ｎｉ−Ｔｉ合金、タンタル、ニッケル、クロム、イリジウム、タングステン、コバルト系合金等が挙げられる。そして、これらの中でも、ステンレス鋼であることが好ましく、さらにＳＵＳ３１６Ｌであることが最も好ましい。耐食性が高いからである。
【００４１】
金属材料で形成されたステント本体の多くは、バルーンを用いて拡張することができる。また、擬弾性と呼ばれる金属材料、例えば、Ｎｉ−Ｔｉ合金等の応力が一定で歪みが大きく変化する金属材料、あるいは応力の増加に応じてなだらかに歪みが増加し変化する金属材料で形成されたステント本体は、自己拡張が可能である。従って、事前に圧縮保持したステントを、病変部で圧縮を開放することで、弾性力により自ら拡張する。
【００４２】
また、本発明で用いるステント本体の材料は高分子材料であることが好ましい。理由は、柔軟性に優れ、拡張した際に血管壁に過度の力が加わらないためである。
【００４３】
ここで、高分子材料としては、例えば、ポリエチレンテレフタレート、ポリブチレンテレフタレート等のポリエステル類またはそれを構成単位とするポリエステル系エラストマー、ナイロン６、ナイロン１２、ナイロン６６、ナイロン６１０等のポリアミド類またはそれを構成単位とするポリアミド系エラストマー、ポリウレタン類、ポリエチレン、ポリプロピレン、またはそれらを構成単位とするポリオレフィン系エラストマー等のポリオレフィン類、ポリエチレンカーボネート、ポリプロピレンカーボネート等のポリカーボネート、セルロースアセテート、セルロースナイトレート等が挙げられる。
【００４４】
このような中でも、ポリエチレン、ポリプロピレン、ポリエチレンテレフタレート、セルロースアセテート、セルロースナイトレートが好ましい。理由は、血小板が付着し難く、生体組成に対して刺激性を示さず、生物学的生理活性物質を含有させた際に、その溶出が可能であるためである。
【００４５】
本発明で用いるステント本体の形状は、生体内の管腔に安定して留置することができる強度を有するものであれば特に限定されない。例えば、金属材料のワイヤや高分子材料の繊維を編み上げて円筒状に形成したものや、金属材料やセラミックスよりなる管状体に細孔を設けたものが好適に挙げられる。
【００４６】
本発明で用いるステント本体は、バルーン拡張タイプ、自己拡張タイプのいずれであっても良い。また、このステント本体の大きさは適用箇所に応じて適宣選択すれば良い。
【００４７】
＜ポリマー層＞
本発明のステントは、上記のようなステント本体の表面にポリマー層を有する。このポリマー層は、生分解性組成物からなり、細胞接着性をコントロールすることができるものである。
【００４８】
＜生分解性組成物＞
この生分解性組成物は、多糖と生分解性ポリエステル構成単位との共重合体を含有する組成物である。
【００４９】
ここで、共重合体の重合形態は特に限定されず、これを含有する組成物からなるポリマー層が、細胞接着性をコントロールすることができるものであればよい。
【００５０】
例えば、多糖と生分解性ポリエステル構成単位との統計共重合体、交互共重合体、グラフト共重合体、ブロック共重合体、およびランダム共重合体であってもよいが、好ましくはグラフト共重合体、ブロック共重合体、ランダム共重合体であり、さらに好ましくはグラフト共重合体である。
グラフト共重合体は、具体的には多糖を骨格として、生分解性ポリエステル構成単位がグラフトされたものである。
【００５１】
そして、さらに好ましくは、共重合体における多糖の含有量が１〜５０質量％であり、１〜３０質量％がさらに好ましく、５〜２０質量％が最も好ましい。このような範囲であれば、生分解性組成物を生体内に留置した場合に、分解に伴う炎症反応等を起こさない生分解速度であって、かつ、生体内で必要とされる期間の経過後には生体内から消失している生分解速度に調節することができるからである。この生体内で必要とされる期間とは、好ましくは２週間〜１年、さらに好ましくは１ヶ月〜１０ヶ月、最も好ましくは２ヶ月〜６ヶ月である。また、このような範囲であれば、生分解性組成物に細胞が付着し難いため、細胞接着に起因する再狭窄を抑制することができる。
【００５２】
＜多糖＞
また、多糖は生体内で安定であるものであれば特に限定されないが、ヒアルロン酸、アミロース、プルラン、コンドロイチン、コンドロイチン硫酸、デキストラン、デキストラン硫酸、デルマタン硫酸、ケラタン硫酸、およびヘパラン硫酸からなる群から選択される少なくとも１つであれば好ましい。理由は、ステントの拡張操作に追随する程度の延性を有するからである。
また、最も好ましくは多糖がデキストランのみの場合である。理由は、血管内で最も安定であり、血漿増量剤として実績があるためである。
【００５３】
このような多糖の重量平均分子量は特に限定されないが、１０００〜１０００００ｇ／ｍｏｌが好ましく、５０００〜５００００ｇ／ｍｏｌがさらに好ましく、１５０００〜３００００ｇ／ｍｏｌが最も好ましい。このような範囲の重量平均分子量である多糖を用いた共重合体を含有する生分解性組成物からなるポリマー層は、細胞接着性が低く、ステントの拡張時の拡張に耐え得る、より高い強度と柔軟性とを有することとなるので好ましい。
【００５４】
＜生分解性ポリエステル構成単位＞
また、生分解性ポリエステル構成単位は重合した場合に生分解性ポリエステルとなるものであって、前記多糖と共重合体を形成できるものであれば、特に限定されない。例えば、乳酸（Ｌ−乳酸、Ｄ−乳酸、ＤＬ−乳酸）、グリコール酸（ヒドロキシ酢酸）、カプロラクトン（α−カプロラクトン、β−カプロラクトン、γ−カプロラクトン、δ−カプロラクトン、ε−カプロラクトン等）、コハク酸とエチレングリコールおよび／またはブタンジオール（１，２−ブタンジオール、１，３−ブタンジオール、１，４−ブタンジオール、２，３−ブタンジオール等）との混合物からなる群から選ばれる少なくとも１つ、またはこれらのオリゴマーを挙げることができる。
【００５５】
このような生分解性ポリエステル構成単位は、乳酸であることが好ましく、ＤＬ乳酸であることが、さらに好ましい。理由は、ポリマー層のバルーン拡張操作に追随するための強度が、より高くなり、柔軟性も高くなるためである。
【００５６】
そして、さらに好ましくは、デキストランを骨格として、乳酸がグラフトされたポリ乳酸グラフト化デキストランである。理由はデキストランは血管内における安定性に優れており、血漿増量剤として実績があり、さらに乳酸は生体由来材料であるためである。
【００５７】
そして、さらに好ましくは前記ポリ乳酸グラフト化デキストランの乳酸の１分子あたりのグラフト本数が１〜１００本、さらに好ましくは１〜５０本、最も好ましくは１０〜３０本である。理由は、より細胞接着性が低くなるためである。
【００５８】
このような共重合体の重量平均分子量は特に限定されないが、１０，０００〜１，０００，０００ｇ／ｍｏｌが好ましく、５０，０００〜８００，０００ｇ／ｍｏｌがさらに好ましく、１００，０００〜５００，０００ｇ／ｍｏｌが最も好ましい。このような範囲の重量平均分子量である共重合体を含有する生分解性組成物からなるポリマー層は、細胞接着性が低く、拡張に耐え得る、より高い強度と柔軟性とを有することとなるので好ましい。
【００５９】
＜共重合体の合成法＞
このような多糖と生分解性ポリエステル構成単位との共重合体の合成法は特に限定されず、通常の方法を適用すればよい。
例えば、ブロック共重合体であればリビング重合で、多糖と生分解性ポリエステル構成単位との各々を構成する単量体を順に重合させる方法、末端に活性基をもつ重合体をまず合成しその末端から別の単量体を重合させる方法、異種の重合体どうしをつなぐ方法などを挙げることができる。
【００６０】
また、例えば、グラフト共重合体であれば、生分解性ポリエステル構成単位に多糖を化学的につなぐ方法や、多糖の上に生分解性ポリエステル構成単位を構成する単量体分子やオリゴマーを重合させる方法、マクロマーを用いる方法などが挙げられる。
【００６１】
また、好ましい合成法としては、多糖の水酸基の大部分をトリメチルシリル（ＴＭＳ）基で保護して有機溶媒に可溶化させ、残存する未反応の水酸基を開始点としてラクチド（環状ジエステル）を重合する方法（T.Ouchi,T.Kontani,Y.Ohya,「Modification of polylactide upon physical properties by solution-cast blends from polylactide and polylactide-grafted dextran」,Polymer,2003年4月10日（：申請承認日）,第44巻、ｐ3927を参照）が挙げられる。
【００６２】
また、共重合体は、多糖と生分解性ポリエステル構成単位との他に、他のモノマーを共重合することができる。
【００６３】
共重合可能なモノマーとしては、例えば、３−ヒドロキシ酪酸、４−ヒドロキシ酪酸、３−ヒドロキシ吉草酸、４−ヒドロキシ吉草酸、６−ヒドロキシカプロン酸のようなヒドロキシカルボン酸；エチレングリコール、プロピレングリコール、ブタンジオール、ネオペンチルグリコール、ポリエチレングリコール、グリセリン、ペンタエリスリトールのような分子内に複数の水酸基を含有する化合物類またはそれらの誘導体；コハク酸、アジピン酸、セバシン酸、フマル酸、テレフタル酸、イソフタル酸、２，６−ナフタレンジカルボン酸、５−ナトリウムスルホイソフタル酸、５−テトラブチルホスホニウムスルホイソフタル酸のような分子内に複数のカルボン酸基を含有する化合物類またはそれらの誘導体が挙げられる。
【００６４】
＜添加剤＞
本発明で用いる生分解性組成物は、このような共重合体を含有する組成物であるが、本発明の効果を損なわない範囲であれば、他に添加剤を含有してもよい。
例えば、生体に害を及ぼさない顔料、染料、補強剤（ガラス繊維、炭素繊維、タルク、マイカ、粘度好物、チタン酸カリウム繊維等）、充填材（カーボンブラック、シリカ、アルミナ、酸化チタン、金属粉、木粉、籾殻等）、耐熱安定剤、酸化劣化防止剤、紫外線吸収剤、滑剤、離型剤、結晶核剤、可塑剤、難燃剤、帯電防止剤、発泡剤等を含有してもよい。これらは本発明の効果を阻害しない範囲内、例えば、生分解性組成物全体に対する含有率として２０質量％以下、好ましくは１５質量％以下、さらに好ましくは１０質量％以下含有していてもよい。
【００６５】
本発明で用いる生分解性組成物は、上記のような共重合体を含有する組成物であるが、さらに生物学的生理活性物質を含有することが好ましい。理由は、ステント表面が細胞接着を抑制でき、さらにステント本体の表面に生物学的生理活性物質を担持しつづけることができるので、再狭窄率をさらに低下させることができるからである。また、この共重合体はステントを拡張しても剥がれ落ちることがないので、これらの効果が有効に発揮される。
【００６６】
このような生物学的生理活性物質は、前記共重合体の１００質量部に対して、１０〜５００質量部、好ましくは、２０〜３００質量部、さらに好ましくは３０〜２００質量部の割合で、前記生分解性組成物に含有される。
このような割合であれば、生分解性組成物の物性と分解性とを考慮しつつ、できるだけ多くの量の本発明の生物学的生理活性物質を搭載することができるという点で好ましい。
【００６７】
この生物学的生理活性物質は、本発明のステントを病変部に留置した際に起こりうる脈管系の狭窄、閉塞を抑制するものであれば特に限定されず、任意に選択することができる。例えば、前記生物学的生理活性物質が、抗癌剤、免疫抑制剤、抗生物質、抗リウマチ剤、抗血栓薬、ＨＭＧ−ＣｏＡ還元酵素阻害剤、ＡＣＥ阻害剤、カルシウム拮抗剤、抗高脂血症薬、インテグリン阻害薬、抗アレルギー剤、抗酸化剤、ＧＰIIｂIIIａ拮抗薬、レチノイド、フラボノイド、カロチノイド、脂質改善薬、ＤＮＡ合成阻害剤、チロシンキナーゼ阻害剤、抗血小板薬、抗炎症薬、生体由来材料、インターフェロンおよびＮＯ産生促進物質からなる群から選択される少なくとも１つであれば、本発明のステントを病変部に留置した際に起こりうる脈管系の狭窄、閉塞を、確実に抑制するので好ましい。
【００６８】
前記抗癌剤としては、例えばビンクリスチン、ビンブラスチン、ビンデシン、イリノテカン、ピラルビシン、パクリタキセル、ドセタキセル、メトトレキサート等が好ましい。
【００６９】
前記免疫抑制剤としては、例えば、シロリムス、エベロリムス、バイオリムス、タクロリムス、アザチオプリン、シクロスポリン、シクロフォスファミド、ミコフェノール酸モフェチル、グスペリムス、ミゾリビン等が好ましい。
【００７０】
前記抗生物質としては、例えば、マイトマイシン、アドリアマイシン、ドキソルビシン、アクチノマイシン、ダウノルビシン、イダルビシン、ピラルビシン、アクラルビシン、エピルビシン、ペプロマイシン、ジノスタチンスチマラマー等が好ましい。
【００７１】
前記抗リウマチ剤としては、例えば、メトトレキサート、チオリンゴ酸ナトリウム、ペニシラミン、ロベンザリット等が好ましい。
【００７２】
前記抗血栓薬としては、例えば、へパリン、アスピリン、抗トロンビン製剤、チクロピジン、ヒルジン等が好ましい。
【００７３】
前記ＨＭＧ−ＣｏＡ還元酵素阻害剤としては、例えば、セリバスタチン、セリバスタチンナトリウム、アトルバスタチン、ニスバスタチン、イタバスタチン、フルバスタチン、フルバスタチンナトリウム、シンバスタチン、ロスバスタチン、プラバスタチン等が好ましい。
【００７４】
前記ＡＣＥ阻害剤としては、例えば、キナプリル、ペリンドプリルエルブミン、トランドラプリル、シラザプリル、テモカプリル、デラプリル、マレイン酸エナラプリル、リシノプリル、カプトプリル等が好ましい。
【００７５】
前記カルシウム拮抗剤としては、例えば、ヒフェジピン、ニルバジピン、ジルチアゼム、ベニジピン、ニソルジピン等が好ましい。
【００７６】
前記抗高脂血症剤としては、例えば、プロブコールが好ましい。
【００７７】
前記インテグリン阻害薬としては、例えば、ＡＪＭ３００が好ましい。
【００７８】
前記抗アレルギー剤としては、例えば、トラニラストが好ましい。
【００７９】
前記抗酸化剤としては、例えば、カテキン類、アントシアニン、プロアントシアニジン、リコピン、β−カロチン等が好ましい。カテキン類の中では、エピガロカテキンがレートが特に好ましい。
【００８０】
前記ＧＰIIｂIIIａ拮抗薬としては、例えば、アブシキシマブが好ましい。
【００８１】
前記レチノイドとしては、例えば、オールトランスレチノイン酸が好ましい。
【００８２】
前記フラボノイドとしては、例えば、エピガロカテキン、アントシアニン、プロアントシアニジンが好ましい。
【００８３】
前記カロチノイドとしては、例えば、β―カロチン、リコピンが好ましい。
【００８４】
前記脂質改善薬としては、例えば、エイコサペンタエン酸が好ましい。
【００８５】
前記ＤＮＡ合成阻害剤としては、例えば、５−ＦＵが好ましい。
【００８６】
前記チロシンキナーゼ阻害剤としては、例えば、ゲニステイン、チルフォスチン、アーブスタチン等が好ましい。
【００８７】
前記抗血小板薬としては、例えば、チクロピジン、シロスタゾール、クロピドグレルが好ましい。
【００８８】
前記抗炎症薬としては、例えば、デキサメタゾン、プレドニゾロン等のステロイドが好ましい。
【００８９】
前記生体由来材料としては、例えば、ＥＧＦ（ｅｐｉｄｅｒｍａｌ  ｇｒｏｗｔｈ  ｆａｃｔｏｒ）、ＶＥＧＦ（ｖａｓｃｕｌａｒ  ｅｎｄｏｔｈｅｌｉａｌ  ｇｒｏｗｔｈ  ｆａｃｔｏｒ)、ＨＧＦ(ｈｅｐａｔｏｃｙｔｅ  ｇｒｏｗｔｈ  ｆａｃｔｏｒ)、ＰＤＧＦ（ｐｌａｔｅｌｅｔ  ｄｅｒｉｖｅｄ  ｇｒｏｗｔｈ  ｆａｃｔｏｒ)、ＢＦＧＦ（ｂａｓｉｃ  ｆｉｂｒｏｌａｓｔ  ｇｒｏｗｔｈ  ｆａｃｔｏｒ）等が好ましい。
【００９０】
前記インターフェロンとしては、例えば、インターフェロン−γ１ａが好ましい。
【００９１】
前記ＮＯ産生促進物質としては、例えば、Ｌ−アルギニンが好ましい。
【００９２】
これらの生物学的生理活性物質を、１種類の生物学的生理活性物質にするのか、もしくは２種類以上の異なる生物学的生理活性物質を組み合わせるのかについては、症例に合せて適宜選択すればよい。
【００９３】
上記のように、本発明のステントは前記ステント本体の表面に、このような生分解性組成物からなるポリマー層を有するが、このポリマー層の厚さ（平均厚さ）は、病変部への到達性（デリバリー性）や、ステント拡張時に必要な強度、および生体内で必要な期間の後には全て分解される分解速度等を考慮して決定されるべきである。具体的には、ポリマー層が厚すぎれば、デリバリー性は損なわれ、ステント拡張時にはポリマー層が破損し、さらに必要以上に生体内に留まることとなる。逆に、ポリマー層が薄すぎてもステント拡張時にはポリマー層が破損するし、また、生体内で必要な期間存在することができず、再狭窄を発生させることとなる。
【００９４】
このポリマー層が生体内に存在すべき期間は、ポリマー層が生物学的生理活性物質を含有する場合と、含有しない場合とで異なる。
【００９５】
ポリマー層が生物学的生理活性物質を含有する場合であれば、ポリマー層が生体内に存在すべき期間は、２週間〜１年、好ましくは３週間〜１０ヶ月、最も好ましくは１ヶ月〜６ヶ月である。
また、ポリマー層が生物学的生理活性物質を含有しない場合であれば、ポリマー層が生体内に存在すべき期間は、２週間〜１年、好ましくは１ヶ月〜１０ヶ月、最も好ましくは２ヶ月〜６ヶ月である。
【００９６】
このように、ポリマー層の厚さ（平均厚さ）は、病変部への到達性（デリバリー性）や、ステント拡張時に必要な強度、および生体内で必要な期間の後には全て分解される分解速度等を考慮して決定すればよいが、ポリマー層が生物学的生理活性物質を含有する場合であれば、好ましくは１〜１００μｍであり、さらに好ましくは１〜５０μｍであり、最も好ましくは１〜１０μｍである。
また、ポリマー層が生物学的生理活性物質を含有しない場合であれば、好ましくは１〜７５μｍであり、さらに好ましくは１〜２５μｍであり、最も好ましくは１〜１０μｍである。
【００９７】
また、本発明のステントにおいて、前記ステント本体と前記ポリマー層との間に、さらに前記生物学的生理活性物質からなる層を有することが好ましい。理由は、ステントを拡張しても、ステント本体の表面に生物学的生理活性物質を担持しつづけることができるので、再狭窄率を防止することができるという効果を奏するからである。さらに、そのポリマー層の厚さを調整することで、この生物学的生理活性物質の徐放速度を調整することができるという効果を奏するからである。
【００９８】
ここで生物学的生理活性物質は、本発明のステントを病変部に留置した際に起こりうる脈管系の狭窄、閉塞を抑制するものであれば特に限定されず、任意に選択することができ、上述した生分解性組成物に含有させることができる生物学的生理活性物質と同じものを用いることができる。
【００９９】
また、この生物学的生理活性物質の層の厚さ（平均厚さ）は、特に限定されないが、好ましくは１〜１００μｍであり、さらに好ましくは１〜５０μｍであり、最も好ましくは１〜１０μｍである。この範囲の厚さの層であれば、病変部への到達性（デリバリー性）や血管壁への刺激性等、ステントが有すべき性能を損なわず、さらに、病変部の治療に必要な量の本発明の生物学的生理活性物質を搭載することができる。
【０１００】
尚、本発明のステントにおいて、前記ステント本体の表面の前記ポリマー層、および前記生物学的生理活性物質からなる層は、各々複数あってもよい。
【０１０１】
このような本発明のステントとしては、例えば、コイル状のステント、網状のステント、多孔質の管状体のステント等が挙げられる。
【０１０２】
本発明のステントの形状としては、例えば、図１に示すものを挙げることができる。
図１において、ステント本体１は、両末端部が開口し、該両末端部の間を長手方向に延在する円筒体である。円筒体の側面は、その外側面と内側面とを連通する多数の切欠部を有し、この切欠部が変形することによって、円筒体の径方向に拡縮可能な構造になっており、目的部位に留置され、その形状を維持する。
図１に示す態様において、ステント本体１は、線状部材２からなり、内部に切り欠き部を有する略菱形の要素３を基本単位とする。複数の略菱形の要素３が、略菱形の形状がその短軸方向に連続して配置され結合することで環状ユニット４をなしている。環状ユニット４は、隣接する環状ユニットと線状の連結部材５を介して接続されている。これにより複数の環状ユニット４が一部結合した状態でその軸方向に連続して配置される。ステント本体（ステント）１は、このような構成により、両末端部が開口し、該両末端部の間を長手方向に延在する円筒体をなしている。ステント本体（ステント）１は、略菱形の切り欠き部を有しており、この切欠部が変形することによって、円筒体の径方向に拡縮可能な構造になっている。
【０１０３】
図１に示した本発明のステントが、ステント本体１の表面に、生物学的生理活性物質からなる層６を有し、さらにその上面に生体内分解性組成物からなる層７を有する好ましい態様である場合のＡ―Ａ断面を示したものが図２であり、図２のＢ―Ｂ断面を示したものが図３である。
【０１０４】
また、図１に示した本発明のステントが、ステント本体１の表面に、生物学的生理活性物質９と生体内分解性組成物８とからなる層を有する好ましい態様である場合のＡ―Ａ断面を示したものが図４であり、図４のＢ―Ｂ断面を示したものが図５である。
【０１０５】
ステント本体１が線状部材２で構成される場合、ステント本体１を多数の切欠き部を有するように構成する線状部材２の幅方向の長さは、好ましくは０．０１〜０．５ｍｍであり、より好ましくは０．０５〜０．２ｍｍである。
【０１０６】
このような径方向の拡縮可能な構造のステント本体の、形状の他の具体例としては、特開平９−２１５７５３号公報、特開平７−５２９号公報に開示されているような弾性線材をコイル状に屈曲させて、それを複数接続して円筒状にされた例で弾性線材同士の隙間が切欠き部をなすステント本体；特表平８−５０２４２８号公報および特表平７−５００２７２号公報に開示されているような、弾性線材をジグザグ状に屈曲させてそれを複数接続して円筒状にされた例で弾性線材同士の隙間が切欠き部をなすステント本体；特表平２０００−５０１３２８号公報および特開平１１−２２１２８８号公報に開示されているような、弾性線材をへび状平坦リボンの形に曲げて、これをマンドリルにヘリックス状に巻きつけて円筒形状にされた例で弾性線材同士の隙間が切欠き部をなすステント本体；特表平１０−５０３６７６号公報に開示されているような、図１のステント本体とは切欠き部の形状が異なり、メアンダー（meander）模様の形状であるメッシュ形状の構造をしたステント本体；特表平８−５０７２４３号公報に開示されているような、板状部材をコイル状に屈曲させて円筒形状にされた例で隣接するコイル部分間の隙間が切欠き部をなすステント本体等が挙げられる。
【０１０７】
また、特公平４−６８９３９号公報には、弾性板状部材をらせん状に成形して円筒状にされた例で隣接するらせん部分の隙間が切欠き部をなすステント本体、弾性線材を編組して円筒状にされた例で弾性線材同士の隙間が切欠き部をなすステント本体を含む複数の異なる構造を有する円筒形状のステント本体等が例示される。この他、ステント本体は、板バネコイル状、多重螺旋状、異型管状等であってもよい。
【０１０８】
また、特公平４−６８９３９号公報の図２（ａ）、（ｂ）には弾性板状部材を渦巻き状に曲げて円筒形状にしたステント本体が記載されているが、このように円筒体の側面に切欠き部を有しないが、円筒体の径方向に拡縮変形可能に構成された円筒形状のステント本体も、本発明のステント本体として使用することができる。これら上記の全ての文献および特許出願は、引用することで本明細書の一部をなす。
【０１０９】
本発明のステントの大きさは、適用箇所に応じて適宜選択することができる。例えば、心臓の冠状動脈に用いる場合は、通常拡張前における長手方向に垂直方向（径方向）の断面の円の直径（以下、単に「外径」ともいう）は１．０〜３．０ｍｍ、長さは５〜５０ｍｍ、厚さは０．０１〜０．５ｍｍであるのが好ましい。
【０１１０】
尚、上記に示したステント本体１は一態様に過ぎず、両末端部が開口し、該両末端部の間を長手方向に延在する円筒体であって、その側面上に、外側面と内側面とを連通する多数の切欠部を有し、この切欠部が変形することによって、円筒体の径方向に拡縮可能な構造を広く含む。
【０１１１】
＜ステントの製造方法＞
本発明のステントを製造する方法を示す。
まず、ステント本体の製造方法を示す。
ステント本体は、公知の方法、例えば、射出成形、押出成形、プレス成形、真空成形、ブロー成形等の方法で製造することができる。以下に詳細を例示する。
【０１１２】
例えば、金属材料を用いてステント本体を製造する場合は、次のような方法を挙げることができる。
初めに、金属材料を不活性ガスまたは真空雰囲気にて溶解する。
次いで、それを冷却してインゴットを形成し、そのインゴットを機械的に研磨した後、熱間プレスおよび押し出しにより、太径パイプとする。そして、順次ダイス引き抜き工程および熱処理工程を繰り返すことにより、所定の肉厚、外形のパイプに細径化する。そしてパイプ表面に開口パターンを貼り付けて、この開口パターン以外のパイプ部分をレーザエッチング、化学エッチング等のエッチング技術で溶かして開口部を形成する。あるいは、コンピュータに記憶させたパターン情報に基づいたレーザーカット技術により、パイプをパターン通りに切断することによって、開口部を形成することもできる。
このような方法で、金属製の、本発明で用いるステント本体を製造することができる。
【０１１３】
また、高分子材料を用いてステント本体を製造する場合は、次のような方法を挙げることができる。
初めに、高分子材料を押出成形機を用いて、所定の肉厚、外形のパイプを成形する。そしてパイプ表面に開口パターンを貼り付けて、この開口パターン以外のパイプ部分をレーザエッチング、化学エッチング等のエッチング技術で溶かして開口部を形成する。あるいは、コンピュータに記憶させたパターン情報に基づいたレーザーカット技術により、パイプをパターン通りに切断することによって、開口部を形成することもできる。
【０１１４】
その他にも、例えばコイル状のステントであれば、金属材料や高分子材料を押出成形機を用いて所定の太さ、外形のワイヤとする。そして、ワイヤを曲げて波状等のパターンを付けた後、マンドレル上に螺旋状に巻き付けてから、マンドレルを抜き取り、形状付けされたワイヤを所定の長さに切断するという方法で製造することができる。
【０１１５】
上記に示した方法で製造したステント本体に、前記生分解性組成物、または、前記生分解性組成物と前記生物学的整理活性物質とを融解し、従来の方法により塗布したり、融液に浸漬させる。
【０１１６】
または、前記生物学的生理活性物質を融解し塗布または融液に浸漬させた後、乾燥させる。そして、前記生分解性組成物を、同様に融解して、同様の方法で塗布または融液に浸漬させる。
【０１１７】
ここで、前記生物学的生理活性物質および／または前記生分解性組成物を融解させる代わりに、ステント本体の表面を容易に濡らすことが可能なアセトン等の溶媒に溶解し、スプレー、ディスペンサー等を用いた従来の方法により塗布したり、または溶液に浸漬させた後、溶媒を揮発させる方法を用いることもできる。このような方法が、最も簡易であるので好ましい。また、このような方法で、ステント本体の表面に、前記生物学的生理活性物質が分散したポリマー層を容易に製造することができるので好ましい。
【０１１８】
ここで、ステント本体に、前記生物学的生理活性物質、前記生分解性組成物、およびこれらの混合物を塗布する前に、前記ステント本体の表面を化学的処理、またはプラズマ等を用いてエッチングのような表面に微細な凹凸を形成する作業を行うと好ましい。理由は、前記ステント本体と、前記生物学的生理活性物質、前記生分解性組成物、およびこれらの混合物との密着性が向上するからである。
【０１１９】
同様な理由で前記ステント本体の表面に接着剤等を塗布して良いし、前記ステント本体と、前記生物学的生理活性物質、前記生体内分解性組成物、およびこれらの混合物とを熱接着させても良い。
このような方法により、本発明のステントを製造することができる。
【０１２０】
＜ステントの使用方法＞
このような本発明のステントの使用方法は通常と同様である。例えば、本発明のステントを冠動脈に生じた狭窄部に留置する場合は、冠動脈の径より小径にした本発明のステントをカテーテルの先端バルーンに比着して、経皮的に狭窄部に到達させた後、本発明のステントをバルーンの拡張に基づく外力の作用により拡張し、冠動脈の内径を確保する方法が挙げられる。
【実施例】
【０１２１】
以下、本発明を実施例によりさらに具体的に説明する。尚、本発明は下記の実施例に限定されるものではない。
【０１２２】
（実施例１）
電解研磨されたＳＵＳ３１６Ｌのステンレスプレート（直径２０ｍｍの円形、厚さ０．０８ｍｍ）を用意し、この一方の主面をアセトン中で超音波洗浄器（ＵＳ−３、アズワン社製）により超音波洗浄した。
【０１２３】
次に、ポリ乳酸グラフト化デキストラン（ＰＬＡ−Ｄｅｘ）を作製した。
まず、デキストラン（数平均分子量＝２００００ｇ／ｍｏｌ、シグマケミカル社製）を用意した。
そして、このデキストランの水酸基の大部分をトリメチルシリル（ＴＭＳ）基で保護して有機溶媒に可溶化させ、残存する未反応の水酸基を開始点として乳酸を重合するという方法でＰＬＡ−Ｄｅｘを作製した。
【０１２４】
そして、このようにして作製したＰＬＡ−Ｄｅｘをテトラヒドロフラン（以下、ＴＨＦと記す）に溶解させた溶液を作製した。この溶液におけるＰＬＡ−Ｄｅｘの濃度は１．０質量％とした。
【０１２５】
そして、この溶液をスプレー（マイクロスプレーガン−II、ＮＯＲＤＳＯＮ社製）を用いてステンレスプレートに噴霧し、その後、溶媒であるＴＨＦを真空下で蒸散させた。この結果、約１０μｍの厚さのＰＬＡ−Ｄｅｘが、ステンレスプレートの一方主面上に形成されたことを確認した。
【０１２６】
次に、このステンレスプレート上で、ブタ血管平滑筋細胞粘着試験を行った。具体的には、前記ステンレスプレートのＰＬＡ−Ｄｅｘの上をエチレンオキサイドガスで減菌した後、無菌操作下で、直径３５ｍｍのプラスチックディッシュ中央に置き、その上からブタ平滑筋細胞を１５０００ｃｅｌｌ／ｄｉｓｈとなるように播種した。
そして、インキュベータにて３日間培養した後、培地を除去して１０質量％のホルマリン溶液で、ブタ平滑筋細胞をステンレスプレート上へ固定化した。
そして、２日後にインキュベータからプレートを取り出し、真空乾燥機にて充分に乾燥させた。
【０１２７】
このような操作の後に、ステンレスプレートのＰＬＡ−Ｄｅｘ上に粘着しているブタ平滑筋細胞の数を、走査型電子顕微鏡を用いて計測した。
【０１２８】
この結果を図６（ｂ）、表１に示す。ＰＬＡ−Ｄｅｘでコーティングしたステンレスプレート上でのブタ平滑筋細胞接着数は、３２個／１ｍｍ２であった。尚、この値は、３回測定した後の平均値である。
【０１２９】
（比較例１）
上記の実施例１で用いたＰＬＡ−Ｄｅｘの代わりに、Ｌ−ポリ乳酸（Ｌ−乳酸のラクチドを開環重合して得られたガラス転移点６０℃、溶融温度（融点）１６８℃、重量平均分子量が約１８万のポリ乳酸）（ＰＬＬＡ）を用いて、他の条件を全て同じとした試験を行った。ステンレスプレート上に形成されたＰＬＬＡの厚さも同じとした。
【０１３０】
この結果を図６（ａ）、表１に示す。ＰＬＬＡでコーティングしたステンレスプレート上でのブタ平滑筋細胞接着数は、１２１個／１ｍｍ２であった。尚、この値は同様に平均値である。
【０１３１】
【表１】
2006262960.tif 000002
【０１３２】
（実施例２）
まず、抗高脂血症剤であるセリバスタチン（ＣＶ）と、ＰＬＡ−Ｄｅｘとを１：１の質量比でＴＨＦに溶解させた溶液を製造した。この溶液における溶質（ＣＶ＋ＰＬＡ−Ｄｅｘ）の濃度は１．０質量％とした。
【０１３３】
次に、図１と同様な形状であるステント本体（外径２.０ｍｍ、長さ１５ｍｍ、ＳＵＳ３１６Ｌ製）の外面に、この溶液をスプレー（マイクロスプレーガン−II、ＮＯＲＤＳＯＮ社製）を用いて噴霧し、その後、溶媒であるＴＨＦを真空下で蒸散させた。この結果、約６００μｇのＣＶとＰＬＡ−Ｄｅｘとの混合物の層が、ステントの表面に形成されたことを確認した。
【０１３４】
このステントを経皮的にブタ冠動脈内に挿入し、１ヶ月間留置し、病理評価を行った。
この結果を図７（ａ）、表２に示す。
このように、１ヶ月経過しても顕著な狭窄は認められず、狭窄率（ＡＳ％）も２５％程度に抑制されることがわかった。
【０１３５】
（比較例２）
上記の実施例２で用いたＰＬＡ−Ｄｅｘの代わりに、ポリ乳酸（商品名：ｐｏｌｙ−ｄ，ｌ−ｌａｃｔｉｄｅ、ＡＰＩ社製）（ＰＬＡ）を用いて、他の条件を全て同じとした試験を行った。ステントの表面に形成したＣＶとＰＬＡとの混合物の層の質量も、同じ約６００μｇとした。
【０１３６】
この結果を図７（ｂ）、表２に示す。
このように、１ヶ月経過しても顕著な狭窄は認められなかったが、狭窄率（ＡＳ％）は３８％程度であることがわかった。
【０１３７】
【表２】
2006262960.tif 000003
【０１３８】
（実施例３）
上記の実施例２で用いたセリバスタチン（ＣＶ）を用いず、ＰＬＡ−Ｄｅｘのみを用い、その溶液における溶質（ＰＬＡ−Ｄｅｘのみ）の濃度を１．０質量％とし、他の条件を全て同じとした試験を行った。ステントの表面に形成したＰＬＡ−Ｄｅｘの層の質量も、同じ約６００μｇとした。
【０１３９】
この結果を図８（ａ）、表３に示す。
このように、１ヶ月経過しても顕著な狭窄は認められず、狭窄率（ＡＳ％）も４５％であった。
【０１４０】
（比較例３）
上記の実施例３で用いたＰＬＡ−Ｄｅｘの代わりに、ＰＬＡを用いて、他の条件を全て同じとした試験を行った。ステントの表面に形成したＰＬＡの層の質量も、同じ約６００μｇとした。
【０１４１】
この結果を図８（ｂ）、表３に示す。
このように、１ヶ月経過後には、顕著な狭窄が認めらた。また、狭窄率（ＡＳ％）は５８％であった。
【０１４２】
（比較例４）
上記の実施例３で用いたＰＬＡ−Ｄｅｘの代わりに、ポリカプロラクトン（ＰＣＬ）を用いて、他の条件を全て同じとした試験を行った。ステントの表面に形成したＰＬＡの層の質量も、同じ約６００μｇとした。
【０１４３】
この結果を図８（ｃ）、表３に示す。
このように、１ヶ月経過後には、顕著な狭窄が認めらた。また、狭窄率（ＡＳ％）は７８％であった。
【０１４４】
【表３】
2006262960.tif 000004
【０１４５】
（実施例４）
上記の実施例２と同じ方法で、約６００μｇのＣＶとＰＬＡ−Ｄｅｘとの混合物の層が表面に形成されたステントを作製した。
そして、バルーンカテーテルを用いて、最終外形が３．０ｍｍになるまで拡張した。
その結果、図９に示すように、バルーン拡張に伴う層の破壊は認められなかった。
【０１４６】
（比較例５）
上記の実施例４で用いたＰＬＡ−Ｄｅｘの代わりに、ＰＬＡを用いて、他の条件を全て同じとした試験を行った。ステントの表面に形成したＰＬＡの層の質量も、同じ約６００μｇとした。
そして、バルーンカテーテルを用いて、最終外形が３．０ｍｍになるまで拡張した。
その結果、図１０に示すように、バルーン拡張に伴う層の破壊が認められた。
【図面の簡単な説明】
【０１４７】
【図１】図１は、本発明のステントの一態様を示す側面図である。
【図２】図２は、図１のＡ−Ａ線に沿って切断した拡大横断面図である。
【図３】図３は、図２のＢ−Ｂ線に沿って切断した拡大横断面図である。
【図４】図４は、図１のＡ−Ａ線に沿って切断した拡大横断面図である。
【図５】図５は、図４のＢ−Ｂ線に沿って切断した拡大横断面図である。
【図６】図６は、実施例１および比較例１のステンレスプレート上でのブタ平滑筋細胞の拡大写真（５０倍）である。
【図７】図７は、実施例２および比較例２のブタ冠動脈内ステント埋込後の病理像を示す拡大写真（２０倍）である。
【図８】図８は、実施例３、比較例３、および比較例４のブタ冠動脈内ステント埋込後の病理像を示す拡大写真（２０倍）である。
【図９】図９は、実施例４に係るステントのバルーン拡張後の拡大写真（１００倍）である。
【図１０】図１０は、比較例５に係るステントのバルーン拡張後の拡大写真（１００倍）である。
【符号の説明】
【０１４８】
１  ステント本体１
２  線状部材
３  略菱形の要素
４  環状ユニット
５  連結部材
６  生物学的生理活性物質からなる層
７  生体内分解性組成物からなる層
８  生体内分解性組成物
９  生物学的生理活性物質
【図１】
2006262960.tif 000005
【図２】
2006262960.tif 000006
【図３】
2006262960.tif 000007
【図４】
2006262960.tif 000008
【図５】
2006262960.tif 000009
【図６】
2006262960.tif 000010
【図７】
2006262960.tif 000011
【図８】
2006262960.tif 000012
【図９】
2006262960.tif 000013
【図１０】
2006262960.tif 000014